КЕРАМИЧЕСКАЯ МАССА ДЛЯ ИЗГОТОВЛЕНИЯ ПЛИТКИ ДЛЯ ПОЛОВ
CERAMIC MIXTURE FOR MAKING FLOOR TILES

Изобретение относится к составам керамических масс для производства плитки для полов.
Известна керамическая масса, содержащая, мас.%: глина огнеупорная 45,0-60,0; перлит 25,0-40,0; металлургический шлак 2,0-6,0; бентонит 5,0-20,0 [1].
Задача изобретения состоит в повышении износостойкости плитки, полученной из керамической массы.
Технический результат достигается тем, что керамическая масса для изготовления плитки для полов, содержащая глину огнеупорную, бентонит, дополнительно включает отходы производства кристаллического кремния и циркон при следующем соотношении компонентов, мас.%: глина огнеупорная: 62,0-68,0; бентонит 2,0-3,0; отходы производства кристаллического кремния 27,0-30,0; циркон 3,0-5,0.
В таблице приведены составы керамической массы для изготовления плитки для полов.
Компоненты
Состав, мас.%:
1
2
3
Глина огнеупорная
62,0
65,0
68,0
Бентонит
3,0
2,5
2,0
Отходы производства кристаллического кремния
30,0
28,5
27,0
Циркон
5,0
4,0
3,0
Истираемость плитки, г/см<sup>2</sup>
~0,01
~0,01
~0,01
Отходы производства кристаллического кремния представляют собой кремнеземистую пыль, улавливаемую при сухой очистке газов от печей, и тонкие фракции кристаллического кремния (до 10 мкм), образующиеся при его дроблении (отсев, аспирация).
В составе керамической массы используют глины огнеупорные и бентониты любых месторождений.
Плитка из предложенной керамической массы может быть получена следующим образом.
2
Компоненты дозируют в требуемых количествах, размалывают до получения порошкообразных продуктов с удельной поверхностью 2500-3500 см/г, смешивают и готовят керамическую массу с влажностью 10,0-12,0%. Из полученной массы прессуют плитку. Обжиг плитки осуществляют при температуре 1220-1250°C.
Источник информации
1. Авторское свидетельство СССР №621656, 1978.